ЭЛЕКТРООСАЖДАЕМЫЕ ПОКРЫТИЯ ДЛЯ ИСПОЛЬЗОВАНИЯ НА АЛЮМИНИЕВЫХ ПОДЛОЖКАХ

1. Способ нанесения покрытия на алюминиевую подложку с помощью пропускания электрического тока между подложкой, действующей как анод, и катодом, находящихся в электрическом контакте с электроосадительной ванной, содержащей водную дисперсию нейтрализованной основанием смоляной композиции, содержащей не образующую геля фосфатированную эпоксидную смолу, которая содержит смесь продукта реакции одного или более полимерных эпокси-соединений с фосфорной кислотой и с органофосфоновой кислотой и/или органофосфиновой кислотой.
2. Способ по п.1, в котором полимерное эпоксисоединение выбирают из полиглицидилового эфира полифенола и акриловой смолы с функциональными эпоксигруппами.
3. Способ по п.1, в котором смесь дополнительно содержит мономерный моноэпоксид.
4. Способ по п.1, в котором фосфатированная эпоксидная смола имеет кислотное число от 15 до 50 в расчете на твердый материал смолы.
5. Способ по п.1, в котором фосфатированная эпоксидная смола содержит от 0,1 до 0,8 моль фосфорной кислоты на один эпоксиэквивалент и от 0,01 до 0,4 моль фосфоновой и/или органофосфиновой кислоты на один эпокси-эквивалент.
6. Способ по п.1, в котором водная дисперсия содержит отверждающий агент.
7. Способ по п.6, в котором отверждающим агентом является аминопласт.
8. Способ по п.6, в котором (а) фосфатированная эпоксидная смола содержится в количествах от 50 до 90 вес.%, и (b) отверждающий агент содержится в количествах от 10 до 50 вес.%, в расчете на общий вес твердых материалов (а) и (b).
9. Способ по п.1, в котором органофосфоновой кислотой является фенилфосфоновая кислота.
10. Способ по п.1, в котором водная дисперсия содержит азол.
11. Способ по п.10, в котором азолом является бензотриазол.
12. Способ по п.10, в котором азол содержится в композиции в количествах от 0,001 до 1,0 вес.% от общего веса твердых материалов водной смоляной дисперсии.